(57)【要約】  本発明は、義歯の自動化された製造のための方法に関し、該方法は、製造すべき個々の義歯のデジタルデータセットを用意するステップと、モデルを歯列弓と歯肉とにデジタル的に分離するステップと、切削技術を用いて、セラミックまたはプラスチックから歯列弓を形成するステップと、主として（メタ）アクリレート系プラスチック材料から生成的または除去的処理により義歯床を製造するステップと、前記歯列弓および前記歯肉を、接着、接合あるいは接着および接合の組み合わせにより接続するステップと、を含む。
2013512695.tif 000002
【特許請求の範囲】
【請求項１】
義歯の自動化された製造のための方法であって、
製造すべき個々の義歯のデジタルデータセットを用意するステップと、
モデルを歯列弓と歯肉とにデジタル的に分離するステップと、
切削技術を用いて、セラミックまたはプラスチックから歯列弓を形成するステップと、
主として（メタ）アクリレート系プラスチック材料から生成的または除去的処理により義歯床を製造するステップと、
前記歯列弓および前記歯肉を、接着、接合あるいは接着および接合の組み合わせにより接続するステップと、
を含むことを特徴とする方法。
【請求項２】
前記製造すべき義歯のデジタルデータセットを用意するステップに必要とされる、無歯の顎のデータセットを、口内スキャン、シリコーン型印象の３Ｄスキャン、３ＤスキャンとＸ線データとの組み合わせ、または、歯科用石膏モデルの３Ｄスキャン、のいずれかにより取得する、請求項１記載の方法。
【請求項３】
前記製造すべき個々の義歯のデジタルデータセットを、バーチャル歯排列（バーチャル咬合）により用意する、請求項１または２記載の方法。
【請求項４】
前記デジタルモデルの切削可能な歯列弓および人工歯肉への分離を、ソフトウェアによりデジタル的に行う、請求項１から３のいずれか１項記載の方法。
【請求項５】
前記歯列弓を除去的処理により製造する、請求項１から４のいずれか１項記載の方法。
【請求項６】
前記歯列弓の除去的処理による製造を、歯の色を有する、積層型プラスチック材料を用いて行う、請求項１から５のいずれか１項記載の方法。
【請求項７】
前記歯列弓の除去的処理による製造を、歯の色を有する、積層型セラミック材料を用いて行う、請求項１から６のいずれか１項記載の方法。
【請求項８】
前記義歯床を切削技術により製造する、請求項１から７のいずれか１項記載の方法。
【請求項９】
前記義歯床を光造形法により製造する、請求項１から８のいずれか１項記載の方法。
【請求項１０】
前記義歯床を３Ｄインクジェットプリントにより製造する、請求項１から７のいずれか１項記載の方法。
【請求項１１】
生成的ラピッドマニュファクチャリングによる前記義歯床の製造のために、短鎖、中鎖または長鎖脂肪族ポリ（エチレングリコール）系骨格またはデンドリマー系骨格を有する、液状または低粘度乃至高粘度の、一官能性または多官能性アクリレートまたはメタクリレート、あるいは、これらの単一成分の混合物を用いる、請求項１から１０のいずれか１項記載の方法。
【請求項１２】
前記歯列弓および前記歯肉ベースの接着を、材料に依存して、セラミック−プラスチック接着剤またはプラスチック−プラスチック接着剤を用いて行う、請求項１から１１のいずれか１項記載の方法。
【請求項１３】
前記歯列弓および前記歯肉ベースの接着を、機械的部材、たとえば、ガイドレール、溝、および、適切な固定部材により行う、請求項１から１２のいずれか１項記載の方法。
【発明の詳細な説明】
【背景技術】
【０００１】
総義歯または部分義歯は、基本的に既知の方法により製造される。このような方法としては、たとえば、液体／粉末技術を用いる従来の方法が挙げられ、これらは長く知られており、文献に記載されている（ＥＰ１２４３２３０Ａ２、ＵＳ６，８８１，３６０Ｂ２、"Dental Materials"（Ullmann's Encyclopedia of Industrial Chemistry Copyright 2002 by Wiley-VCH Verlag））。
【０００２】
一般に、総義歯の製造に関する３つの異なる主な材料の分類が知られている。これらは、ポリメチルメタクリレート（ＰＭＭＡ）系の２成分材料［市販の、Ｐａｌａｐｒｅｓｓ（登録商標）、Ｐａｌａｄｕｒ（登録商標）（Ｈｅｒａｅｕｓ  Ｋｕｌｚｅｒ社（独））、ＳＲ３／６０  Ｑｕｉｃｋ（Ｉｖｏｃｌａｒ社（リヒテンシュタイン））、Ｄｅｇｕｐｒｅｓｓ（Ｄｅｇｕｓｓａ−Ｈｕｅｌｓ社（独））］、ＰＭＭＡフリーの熱硬化性材料［市販の、たとえば、Ｐａｌａｄｏｎ（登録商標）６５（Ｈｅｒａｅｕｓ  Ｋｕｌｚｅｒ社（独））、ＳＲ３／６０、ＳＲ  Ｉｖｏｃａｐ（Ｉｖｏｃｌａｒ社（リヒテンシュタイン））、Ｌｕｃｉｔｏｎｅ（Ｄｅｎｔｓｐｌｙ（米））］、および、熱可塑性処理用の射出成形素材である。
【０００３】
熱可塑性材料は、加熱されて、通常は射出成型法によって空間に注入される。Ｂｒｅｄｅｎｔ社（独、Senden）による"Ｐｏｌｙａｐｒｅｓｓ"と呼ばれる既知の方法がとりわけ広く用いられている。ＰＶＣ、ポリウレタン、ポリアミドまたはポリカーボネートなどのポリマーを用いる試みがなされてきた（上述のUllmannの５．１．５章他の義歯用樹脂）。
【０００４】
さらに、光硬化性またはマイクロ波硬化性の１成分材料に基づく方法がある（たとえば、Ｈｅｒａｅｕｓ  Ｋｕｌｚｅｒ社のＶｅｒｓｙｏ（登録商標）．ｃｏｍ（上述のUllmannの５．１．３章光硬化性ポリマー、５．１．４章マイクロ波硬化性ポリマー））。
【０００５】
プラスチック材料の処理の準備に必要とされる作業工程は、これら全ての材料について同じである。
【０００６】
さらに、積層技術が歯科技術において知られている。これらは通常、たとえば前装冠や義歯形成のために、光硬化性材料と組み合わされるものである。これらの方法の利点としては、高い審美性を実現するために、処理が制御しやすいことおよび色の変更が可能であることがあげられる。
【０００７】
歯科技術におけるラピッドプロトタイピング法の使用も提案されている。これには、ポリマー化可能層（ＤＥ１０１１４２９０Ａ１、ＤＥ１０１５０２５６Ａ１）やインクジェットパウダープリント（ＵＳ６，３２２，７２８Ｂ１）を用いた処理が含まれる。
【０００８】
なお、ラピッドプロトタイピング（Rapid prototyping、Schneller Prototypenbau）とは、設計データに基づくモデル要素の高速生成のための方法である。したがって、ラピッドプロトタイピング法は、できるかぎり人の間でのやりとりや型を用いることなく、既存のＣＡＤデータを直接かつ高速に加工物に実現することを目的とした製造方法である。このような方法に関連するデータインタフェースはＳＴＬフォーマットである。１９８０年代から、ラピッドプロトタイピングの名で知られているこの方法は、通常、形のないまたは不定形の材料から、物理的および／または化学的効果を利用して多層の加工物を形成する一般的な生成方法である。
【０００９】
基本的に、総義歯の製造には、以下の工程が含まれる：
・歯科医によるシリコーン型印象の取得。
・歯科技工士による顎の形状を反映した石膏モデルの作成。
・ワックスへの人口歯の排列および歯肉の形成。
・歯科医または歯科技工室における試適および、場合により、修正。
・石膏、シリコーン型または寒天への修正したワックスモデルの埋没。
・熱湯でのワックスの除去。
・形成した型への人口歯の挿入。
・義歯用プラスチック材料（たとえばＰａｌａＸｐｒｅｓｓ）の形成された空間への充填。
・ポリマー化、最終的な義歯の仕上げ研磨。
【００１０】
この複雑な処置を簡単にする試みが次第に多く行われている。その結果、Ｈｅｒａｅｕｓ  Ｋｕｌｚｅｒ社はＩＤＳ２００５において製品Ｆｉｌｏｕ  ２８（ＥＰ１７０４８３１Ａ１）を発表した。これは、ワックスへの人口歯の排列に要する時間を削減する初めての試みであった。
【先行技術文献】
【特許文献】
【００１１】
【特許文献１】ＥＰ１２４３２３０Ａ２
【特許文献２】ＵＳ６，８８１，３６０Ｂ２
【特許文献３】ＤＥ１０１１４２９０Ａ１
【特許文献４】ＤＥ１０１５０２５６Ａ１
【特許文献５】ＵＳ６，３２２，７２８Ｂ１
【特許文献６】ＥＰ１７０４８３１Ａ１
【非特許文献】
【００１２】
【非特許文献１】"Dental Materials"（Ullmann's Encyclopedia of Industrial Chemistry Copyright 2002 by Wiley-VCH Verlag）
【発明の概要】
【発明が解決しようとする課題】
【００１３】
切削技術（ＣＡＤ／ＣＡＭ）の分野における継続的な発展およびラピッドプロトタイピングおよびラピッドマニュファクチャリングの生成的製造技術が、補綴に導入されている。これは「歯科技術のデジタル化」と呼ばれている。この方法（たとえば、光造形法や選択的レーザ溶融）には、この技術がこれまでただ１つのすなわち単色の出発材料しか用いることができないため、使用材料の審美性に関して従来満足できるものではなかったという欠点があった。しかし、特に人口歯の製造には、自然な外観とするため、最終製品について複数の色の単一成分を用いる必要があった。
【００１４】
なお、ラピッドマニュファクチャリング（Rapid Manufacturing, Schnelle Fertigung）の語は、ＣＡＤデータに直接基づく工具を用いない製造による、部品およびシリーズの高速かつ柔軟な製造のための方法および製造方法である。用いられる材料には、ガラス、金属、セラミック、プラスチックおよび新規材料（ＵＶ硬化性ゾルゲル（Ｍｕｌｔｉ  Ｊｅｔ  Ｍｏｄｅｌｉｎｇ等を参照））［…］。ラピッドマニュファクチャリングでは、常に最終製品に直接集中しているため、基本的には、ラピッドプロトタイピングおよびラピッドツーリング（Rapid Tooling、Schneller Werkzeugbau）とは異なる。
【００１５】
ＣＡＤ／ＣＡＭ切削技術の領域により、今日では、最終的な歯、即ち最終的な補綴物を非常に自然な外観とする、多色の積層プラスチック材料（たとえば、Ｖｉｔａ（登録商標）  ＣＡＤ−Ｔｅｍｐ  Ｍｕｌｔｉｃｏｌｏｒ）やセラミック材料（たとえばＶｉｔａｂｌｏｃｓ（登録商標）  Ｔｒｉｌｕｘｅ）を処理することができる。
【００１６】
上述した近年の技術開発には、スキャン技術（３Ｍ  Ｅｓｐｅ社のＬａｖａ  Ｃ．Ｏ．Ｓ、Ｓｉｒｏｎａ社のＢｌｕｅｃａｍ（登録商標）、Ｈｉｎｔ  ＥＬＳ社のｄｉｒｅｃｔＳｃａｎ）やバーチャル咬合器および／またはバーチャル歯排列などのデジタル印象取得も含まれる。
【００１７】
上述の従来の製造工程をさらに簡単にすることをその課題とする。さらに、複数の色または色相の複数の層を有する、審美的に洗練された義歯の製造を可能とすることを課題とする。
【課題を解決するための手段】
【００１８】
上記課題は、請求項１に記載の特徴により解決される。好ましい実施形態は、他の請求項から明らかとされる。好ましくは、以下の工程が、上述の工程における適切な時間に行われる：
１．デジタル印象取得からのデータまたは一般的なシリコーン型機能印象のデジタル化からのデータの用意。
２．ＣＡＤ／ＣＡＭによる、多色積層したプラスチックまたはセラミックの歯列弓の形成。多色積層により、歯列弓は要求される洗練された審美性を満たすものとできる。
３．歯肉モデルの形成および製造。
【００１９】
この工程は、現在の製造工程を非常に簡単なものとし、したがって、時間と費用の節約となる。２つの主要な部材である歯列弓と歯肉は、製造後速やかに、確立された接合方法（同じ歯肉の色の、Ｓｉｇｎｕｍ（登録商標）  ｚｉｒｃｏｎｉａ  ｂｏｎｄ、Ｓｉｇｎｕｍ（登録商標）  ｃｅｒａｍｉｃ  ｂｏｎｄまたはＰａｌａｂｏｎｄおよび光硬化性ｖｅｒｓｙｏ（登録商標）またはＰａｌａｂｏｎｄおよび自動ポリマー化補綴材料（Ｐａｌａｄｕｒ（登録商標）、ＰａｌａＸｐｒｅｓｓ））によって互いにしっかりと接続される。
【図面の簡単な説明】
【００２０】
【図１】本発明に係る製造方法の例示的実施形態のフロー図を示す。
【図２】従来技術における方法を示す別のフロー図を示す。
【発明を実施するための形態】
【００２１】
詳細には、図１における本発明に係る方法の実施形態の各工程は、以下である：
・シリコーン型または口内スキャナを用いた歯科医による従来の印象取得（１）。
・歯科技工室へのデジタルモデルの送付および歯のデジタル排列（２）。
・（任意）医用製品として承認されている歯科用ワックスによる光造形法などを用いたＲＰによるワックスモデルの製造（３）。
・（任意）患者へのワックスモデルの試適および、場合により、修正（４）。
・（任意）３Ｄスキャンによる再デジタル化。
・歯列弓、および、歯列弓に対応する凹みを有する歯肉素材におけるモデルのデジタル上の分離およびその個別の製造（５）。
・既知の歯科的な接着または接合方法による２つの主要部材の組み合わせ。
・（任意）切削および研磨などの再処理。
・顧客への引き渡し。
【図１】
2013512695.tif 000003
【図２】
2013512695.tif 000004
【国際調査報告】
2013512695.tif 000005
2013512695.tif 000006
2013512695.tif 000007
2013512695.tif 000008
2013512695.tif 000009
2013512695.tif 000010